СПОСОБ СПЕЦИАЛЬНОГО РЕГУЛИРОВАНИЯ ЭЛЕКТРИЧЕСКОЙ ПРОВОДИМОСТИ КОНВЕРСИОННЫХ ПОКРЫТИЙ

1. Способ специального регулирования электрической проводимости конверсионного покрытия, в котором металлическую поверхность или металлическую поверхность с конверсионным покрытием обрабатывают водной композицией, которая содержит, по меньшей мере, один вид ионов металла, выбранных из группы, включающей ионы молибдена, меди, серебра, золота, палладия, олова и сурьмы и/или, по меньшей мере, один электропроводящий полимер, выбранный из группы, включающей классы полимеров из полиаминов, полианилинов, полииминов, политиофенов и полиприролов.
2. Способ по п. 1, в котором металлическую поверхность сначала обрабатывают, по меньшей мере, в значительной степени безникелевым раствором фосфата цинка, таким образом, чтобы сформировать, по меньшей мере, в значительной степени безникелевое фосфатное покрытие на металлической поверхности, и в котором металлическую поверхность покрытую таким образом, после необязательного высушивания, обрабатывают водной композицией в виде раствора для обработки после ополаскивания.
3. Способ по п. 1, в котором металлическую поверхность сначала обрабатывают раствором для конверсии/пассивации, который содержит 10-500 мг/л Zr в комплексной форме (рассчитанный в виде металла) и необязательно также содержит, по меньшей мере, один органосилан и/или, по меньшей мере, один продукт его гидролиза и/или, по меньшей мере, один продукт его конденсации в диапазоне концентраций от 5 до 200 мг/л (рассчитанный в виде Si), таким образом, чтобы сформировать соответствующее тонкопленочное покрытие на металлической поверхности, и в котором металлическую поверхность, покрытую таким образом, после необязательного высушивания, обрабатывают водной композицией в виде раствора для обработки после ополаскивания.
4. Способ по п. 1, в котором водная композиция содержит раствор для конверсии/пассивации, который содержит 10-500 мг/л Zr в комплексной форме (рассчитанный в виде металла) и необязательно дополнительно содержит, по меньшей мере, один органосилан и/или, по меньшей мере, один продукт его гидролиза и/или, по меньшей мере, один продукт его конденсации в диапазоне концентраций от 5 до 200 мг/л (рассчитанный в виде Si).
5. Способ по п. 3 или 4, в котором органосилан является таким, который может быть гидролизован до аминопропилсиланола и/или до 2-аминоэтил-3-аминопропилсиланола и/или является бис(триметоксисилилпропил)амином.
6. Способ по любому из предыдущих пунктов, в котором водная композиция содержит ионы молибдена.
7. Способ по п. 6, в котором водная композиция содержит ионы молибдена и ионы циркония.
8. Способ по п. 7, в котором водная композиция содержит 20-225 мг/л ионов молибдена и 50-200 мг/л ионов циркония.
9. Способ по любому из предыдущих пунктов, в котором водная композиция содержит полиамин и/или полиимин.
10. Способ по любому из предыдущих пунктов, в котором водная композиция является раствором для обработки после ополаскивания и рН водной композиции составляет 3.5-5.
11. Способ по любому из предыдущих пунктов, в котором водная композиция содержит ионы меди.
12. Способ по п. 11, в котором водная композиция содержит 150-225 мг/л ионов меди.
13. Водная композиция для специального регулирования электрической проводимости конверсионного покрытия по любому из предыдущих пунктов.
14. Концентрат, из которого получают водную композицию по п. 13 путем разбавления подходящим растворителем в количество раз между 1 и 100 и, если необходимо, с добавлением вещества регулирующего рН.
15. Металлическая поверхность с конверсионным покрытием, которую получают способом по пп. 1-12.